(57)【要約】【課題】溶融混練などの製造時における加工性が良好であり、かつ、難燃性に優れているとともに、高温水で洗浄しても収縮しにくい繊維を製造することが可能な難燃性マスターバッチ、及びそれを用いて製造される難燃性繊維を提供する。【解決手段】難燃性繊維を紡糸する原材料となる難燃性樹脂組成物を調製するために用いる難燃性マスターバッチである。ポリアミド系樹脂及びホスフィン酸金属塩系難燃剤を含有し、ホスフィン酸金属塩系難燃剤の含有量が、１５〜５０質量％である。また、この難燃性マスターバッチを含有する難燃性樹脂組成物からなる難燃性繊維である。【選択図】なし【特許請求の範囲】
【請求項１】
難燃性繊維を紡糸する原材料となる難燃性樹脂組成物を調製するために用いる難燃性マスターバッチであって、
ポリアミド系樹脂及びホスフィン酸金属塩系難燃剤を含有し、
前記ホスフィン酸金属塩系難燃剤の含有量が、１５〜５０質量％である難燃性マスターバッチ。
【請求項２】
前記ホスフィン酸金属塩系難燃剤が、下記一般式（１）で表される化合物である請求項１に記載の難燃性マスターバッチ。
2018158959.tif 000007
（前記一般式（１）中、Ｒ1及びＲ2は、それぞれ独立に炭素数１〜６のアルキル基を示す）
【請求項３】
前記ホスフィン酸金属塩系難燃剤が、レーザー回折法により測定される粒度分布における積算値９５％粒径（Ｄ95）が１５μｍ以下の粒状物であり、
前記一般式（１）中のＲ1及びＲ2が、それぞれ独立にエチル基又はブチル基である請求項２に記載の難燃性マスターバッチ。
【請求項４】
ポリアミド系樹脂と、請求項１〜３のいずれか一項に記載の難燃性マスターバッチとを含有する難燃性樹脂組成物。
【請求項５】
前記ホスフィン酸金属塩系難燃剤の含有量が、４．５〜１５質量％である請求項４に記載の難燃性樹脂組成物。
【請求項６】
請求項４又は５に記載の難燃性樹脂組成物からなる難燃性繊維。
【発明の詳細な説明】
【技術分野】
【０００１】
本発明は、難燃性マスターバッチ、難燃性樹脂組成物、及び難燃性繊維に関する。
【背景技術】
【０００２】
自動車、列車、航空機、船舶等の乗物に用いられる座席（シート）・カーペット等の内装材を構成する繊維材料として、従来、羊毛（ウール）繊維が用いられている。羊毛繊維は、それ自体が燃えにくい性質を有するため、乗物用の内装材を構成する繊維材料として有用である。また、チタンやジルコニウムの錯塩で加工処理する、いわゆるザプロ加工を羊毛繊維に施すことで、羊毛繊維の難燃性をさらに向上させている。
【０００３】
しかし、羊毛繊維は嵩密度が高いため、羊毛繊維を用いて製造される製品は高重量物となりやすい。したがって、羊毛繊維製の内装材を装備した乗物は、燃費性能が低下する傾向にある。また、ザプロ加工に用いるチタン等の貴金属や羊毛繊維自体が高価であるといった課題がある。さらに、羊毛繊維をザプロ加工することによって生ずる、貴金属を含有する多量の廃液を処理する手間が掛かるといった課題もあった。
【０００４】
このような羊毛繊維に代替する繊維材料として、ある種の熱可塑性樹脂からなる繊維（いわゆる化繊）が検討されている。例えば、ポリエステル樹脂及び有機リン酸金属塩を含有する難燃性マスターバッチ、及びこの難燃性マスターバッチを用いて得られる繊維等の成形品が提案されている（特許文献１）。
【０００５】
また、ポリアミド系樹脂及びメラミンシアヌレート系難燃剤を含有するマスターバッチ、及びこのマスターバッチを用いて得られる、電子部品やヒンジ等の機械部品をはじめとする難燃性成形品が提案されている（特許文献２及び３）。
【先行技術文献】
【特許文献】
【０００６】
【特許文献１】特開２０１５−６３６４６号公報
【特許文献２】特開平８−２４５８７５号公報
【特許文献３】特開２０１６−１５５９２４号公報
【発明の概要】
【発明が解決しようとする課題】
【０００７】
特許文献１で提案された難燃性マスターバッチを用いて得られる繊維は、適度な難燃性を示すものではあった。しかしながら、乗物用の座席（シート）・カーペット等の内装材に用いる繊維材料としては、耐摩耗性や強度等の耐久性の面でさらなる改良の余地があった。
【０００８】
ところで、繊維用の樹脂組成物を調製するためのマスターバッチを製造する際には、得られる繊維の糸切れ等を防止すべく、溶融混練時に少なくとも２５０メッシュのスクリーンを通過させる必要がある。しかしながら、特許文献２及び３で提案されたマスターバッチを製造する際に２５０メッシュのスクリーンを通過させようとすると、凝集物によりスクリーンが目詰まりを起こしやすいことが判明した。
【０００９】
また、ナイロン等のポリアミド樹脂は、耐摩耗性や強度等の耐久性の面でポリエステル樹脂よりも優れた繊維材料である。しかしながら、ポリアミド樹脂からなる繊維製の布帛等は、高温水で洗浄すると収縮しやすいと言った課題を有するものであった。
【００１０】
本発明は、このような従来技術の有する問題点に鑑みてなされたものであり、その課題とするところは、溶融混練などの製造時における加工性が良好であり、かつ、難燃性に優れているとともに、高温水で洗浄しても収縮しにくい繊維を製造することが可能な難燃性マスターバッチを提供することにある。さらに、本発明の課題とするところは、上記の難燃性マスターバッチを用いて得られる難燃性樹脂組成物、及びこの難燃性樹脂組成物を用いて得られる難燃性繊維を提供することにある。
【課題を解決するための手段】
【００１１】
すなわち、本発明によれば、以下に示す難燃性マスターバッチが提供される。
［１］難燃性繊維を紡糸する原材料となる難燃性樹脂組成物を調製するために用いる難燃性マスターバッチであって、ポリアミド系樹脂及びホスフィン酸金属塩系難燃剤を含有し、前記ホスフィン酸金属塩系難燃剤の含有量が、１５〜５０質量％である難燃性マスターバッチ。
［２］前記ホスフィン酸金属塩系難燃剤が、下記一般式（１）で表される化合物である前記［１］に記載の難燃性マスターバッチ。
【００１２】
2018158959.tif 000002
（前記一般式（１）中、Ｒ1及びＲ2は、それぞれ独立に炭素数１〜６のアルキル基を示す）
【００１３】
［３］前記ホスフィン酸金属塩系難燃剤が、レーザー回折法により測定される粒度分布における積算値９５％粒径（Ｄ95）が１５μｍ以下の粒状物であり、前記一般式（１）中のＲ1及びＲ2が、それぞれ独立にエチル基又はブチル基である前記［２］に記載の難燃性マスターバッチ。
【００１４】
また、本発明によれば、以下に示す難燃性樹脂組成物及び難燃性繊維が提供される。
［４］ポリアミド系樹脂と、前記［１］〜［３］のいずれかに記載の難燃性マスターバッチとを含有する難燃性樹脂組成物。
［５］前記ホスフィン酸金属塩系難燃剤の含有量が、４．５〜１５質量％である前記［４］に記載の難燃性樹脂組成物。
［６］前記［４］又は［５］に記載の難燃性樹脂組成物からなる難燃性繊維。
【発明の効果】
【００１５】
本発明によれば、溶融混練などの製造時における加工性が良好であり、かつ、難燃性に優れているとともに、高温水で洗浄しても収縮しにくい繊維を製造することが可能な難燃性マスターバッチを提供することができる。さらに本発明によれば、この難燃性マスターバッチを用いて得られる難燃性樹脂組成物及び難燃性繊維を提供することができる。
【発明を実施するための形態】
【００１６】
以下、本発明の実施の形態について説明するが、本発明は以下の実施の形態に限定されるものではない。
【００１７】
＜難燃性マスターバッチ＞
本発明の難燃性マスターバッチは、難燃性繊維を紡糸する原材料となる難燃性樹脂組成物を調製するために用いるマスターバッチであり、ポリアミド系樹脂及びホスフィン酸金属塩系難燃剤を含有する。以下、本発明の難燃性マスターバッチを構成する成分などの詳細について説明する。
【００１８】
（ホスフィン酸金属塩系難燃剤）
本発明の難燃性マスターバッチに用いるホスフィン酸金属塩系難燃剤は、いわゆる有機リン酸金属塩である。このホスフィン酸金属塩系難燃剤を用いると、樹脂成分（ポリアミド系樹脂）と混合して溶融混練する際にハイメッシュ（例えば２５０メッシュ）のスクリーンを通過させた場合であっても、スクリーンが目詰まりしにくい。さらに、溶融混練時に過度の増粘が生ずることもない。このため、ホスフィン酸金属塩系難燃剤を難燃剤として用いることで、溶融混練などの製造時における加工性を向上させることができる。
【００１９】
また、その理由については必ずしも明らかではないが、ポリアミド系樹脂にホスフィン酸金属塩系難燃剤を配合することで、ポリアミド系樹脂を主成分としながらも、高温水で洗浄しても収縮しにくい繊維を製造可能な難燃性マスターバッチとすることができる。
【００２０】
ホスフィン酸金属塩系難燃剤としては、下記一般式（１）で表される化合物を用いることが好ましい。また、ホスフィン酸金属塩系難燃剤は、レーザー回折法により測定される粒度分布における積算値９５％粒径（Ｄ95）が１５μｍ以下の粒状物であることが好ましい。Ｄ95が１５μｍ以下の粒状物を用いることで、溶融混練時のスクリーンの目詰まりをさらに抑制することができ、加工性をさらに向上させることができる。なお、ホスフィン酸金属塩系難燃剤は、Ｄ95が１０μｍ以下の粒状物であることがさらに好ましく、Ｄ95が７μｍ以下の粒状物であることが特に好ましい。
【００２１】
2018158959.tif 000003
【００２２】
一般式（１）中、Ｒ1及びＲ2は、それぞれ独立に炭素数１〜６のアルキル基を示す。また、Ｒ1及びＲ2は、それぞれ独立にエチル基又はブチル基であることが好ましい。
【００２３】
ホスフィン酸金属塩系難燃剤としては、合成物や市販品を用いることができる。ホスフィン酸金属塩系難燃剤の市販品としては、商品名「Ｅｘｏｌｉｔｅ（登録商標）  ＯＰ  シリーズ」（クラリアントケミカルズ社製）を挙げることができる。なかでも、商品名「Ｅｘｏｌｉｔ  ＯＰ−９４５」（アルミニウム＝トリス｛ジエチル［及びブチル（エチル）］ホスフィナート｝、クラリアントケミカルズ社製、ＣＡＳ  Ｎｏ．２２５７８９−３８−８、Ｄ95≦５μｍ）を用いることが好ましい。なお、ホスフィン酸金属塩系難燃剤は、１種単独で又は２種以上を組み合わせて用いることができる。
【００２４】
難燃性マスターバッチ中のホスフィン酸金属塩系難燃剤の含有量は、１５〜５０質量％であり、好ましくは２０〜４０質量％、さらに好ましくは２５〜３５質量％である。ホスフィン酸金属塩系難燃剤の含有量が１５質量％未満であると、十分な難燃性を有する樹脂組成物や繊維を製造することが困難になるとともに、高温水洗浄時の収縮抑制効果が不足する。一方、ホスフィン酸金属塩系難燃剤の含有量が５０質量％超であると、加工性が低下する。
【００２５】
（ポリアミド系樹脂）
本発明の難燃性マスターバッチは、ポリアミド系樹脂を含有する。ポリアミド系樹脂は、多数のモノマーがアミド結合により結合したポリマーである。ポリアミド系樹脂を用いることで、耐摩耗性や強度等の耐久性に優れ、車両用の内装材等を構成する材料として好適な、ポリアミド系樹脂を主体とする難燃性繊維を製造しうるマスターバッチとすることができる。
【００２６】
ポリアミド系樹脂としては、主として、脂肪族骨格を含むナイロンを用いることが好ましい。また、ナイロンとしては、例えば、ナイロン６、１１、１２、６６、６１０、６Ｔ、６Ｉ、９Ｔ、Ｍ５Ｔなどを挙げることができる。なかでも、ナイロン６、ナイロン６６、ナイロン６Ｔ、ナイロン９Ｔを用いることが好ましい。これらのポリアミド系樹脂は、１種単独で又は２種以上を組み合わせて用いることができる。
【００２７】
（その他の成分）
難燃性マスターバッチには、本発明の目的を損なわない限り、必要に応じてその他の成分を含有させることができる。その他の成分としては、例えば、難燃助剤、機械物性等の諸特性を向上させるための充填材、及びその他の添加剤等を挙げることができる。
【００２８】
難燃助剤としては、例えば、水酸化アルミニウム、水酸化マグネシウム、及び水酸化カルシウム等の金属水酸化物を挙げることができる。充填材としては、例えば、シリカ、タルク、クレー、マイカ、酸化チタン、ガラスビーズ、ガラスフレーク、ガラス繊維、炭酸カルシウム、炭酸バリウム、硫酸カルシウム、硫酸バリウム、珪酸カルシウム、チタン酸カリウム、硼酸アルミニウム、硼酸マグネシウム、及び炭素繊維等を挙げることができる。その他の添加剤としては、例えば、可塑剤、酸化防止剤、紫外線吸収剤、光安定剤、硬化剤、硬化促進剤、帯電防止剤、導電性付与剤、離型剤、潤滑剤、染料、及び顔料等を挙げることができる。これらのその他の成分の１種又は２種以上が難燃性マスターバッチに含有されていてもよい。
【００２９】
（難燃性マスターバッチの製造方法）
難燃性マスターバッチは、ポリアミド系樹脂及びホスフィン酸金属塩系難燃剤、並びに必要に応じて配合されるその他の成分を溶融混練して製造することができる。なお、本発明の難燃性マスターバッチは、難燃性繊維を紡糸する原材料となる難燃性樹脂組成物を調製するために用いるマスターバッチである。このため、通常、各成分を溶融混練したもの（溶融混練物）をハイメッシュのスクリーンに通過させる。スクリーンの目開き（ＪＩＳ  Ｚ  ８８０１：１９８７）は、好ましくは２００メッシュ以上、さらに好ましくは２５０メッシュ以上とすればよい。
【００３０】
溶融混練の方法は特に限定されず、公知の溶融混練方法を採用することができる。具体例を挙げると、各成分を例えばタンブラーやヘンシェルミキサーなどの高速ミキサー等の各種混合機を用いて予め混合した後、バンバリーミキサー、ロール、プラストグラフ、単軸押出機、二軸押出機、及びニーダー等の混練装置で溶融混練する方法を挙げることができる。これらのなかでも、生産効率がよいことから、押出機を用いて溶融混練する製造方法が好ましく、二軸押出機を用いる製造方法がさらに好ましい。押出機を使用して各成分を溶融混練し、混練物をストランド状に押し出した後、ストランド状に押し出した混練物をペレット状やフレーク状等の形態に加工することができる。なお、マスターバッチの形態は、顆粒状、タブレッド状、ペレット状、フレーク状、及び繊維状が好ましく、ペレット状がさらに好ましい。
【００３１】
溶融混練の際の温度は、例えば、２３０〜３３０℃であり、使用するポリアミド系樹脂に応じて適宜選択される。ポリアミド系樹脂として、ＰＡ６樹脂（ナイロン６）を用いる場合、溶融混練の際の温度は、２００〜２８０℃が好ましく、２３０〜２７０℃が好ましい。
【００３２】
＜難燃性樹脂組成物＞
難燃性マスターバッチは、難燃性を有する製品の全部又は一部を構成するための熱可塑性樹脂、すなわち、難燃性を付与する対象となる熱可塑性樹脂に、難燃性を付与するために添加される成分である。すなわち、本発明の難燃性樹脂組成物は、熱可塑性樹脂であるポリアミド系樹脂と、上述の難燃性マスターバッチとを含有する、難燃性繊維を紡糸する原材料となる樹脂組成物である。ここで、「難燃性繊維を紡糸する原材料となる樹脂組成物」とは、難燃性樹脂組成物が、難燃性繊維の全部又は一部として紡糸される際に、その紡糸にそのまま用いることが可能な組成物をいう。また、難燃性マスターバッチは、ポリアミド系樹脂に難燃性を付与するだけでなく、高温水で洗浄しても収縮しにくい繊維を構成しうる、といった特性を付与することもできる。
【００３３】
熱可塑性樹脂としては、難燃性マスターバッチの基材である樹脂成分と同様に、ポリアミド系樹脂を用いる。なかでも、難燃性マスターバッチ中の基材であるポリアミド系樹脂と同種のポリアミド系樹脂が好ましい。なお、難燃性樹脂組成物の形態としては、例えば、粉末状、顆粒状、タブレット（錠剤）状、ペレット状、フレーク状、繊維状、及び液状等を挙げることができる。
【００３４】
難燃性樹脂組成物中のホスフィン酸金属塩系難燃剤の含有量は、４．５〜１５質量％であることが好ましく、４．７〜１３質量％であることがさらに好ましく、４．８〜１２質量％であることが特に好ましい。ホスフィン酸金属塩系難燃剤の含有量が４．５質量％未満であると、得られる繊維の難燃性がやや不足するとともに、高温水洗浄時の収縮抑制効果がやや不足する場合がある。一方、ホスフィン酸金属塩系難燃剤の含有量が１５質量％超であると、加工性がやや低下する場合がある。
【００３５】
難燃性繊維を製造する際に、難燃性を付与する対象となる熱可塑性樹脂に難燃剤を直接添加するよりも、予め調製した前述の難燃性マスターバッチを添加する方が、難燃剤等の成分が飛散しにくいとともに、紡糸機を汚染しにくくなり、作業性が向上する点で好ましい。また、難燃性マスターバッチを用いることで所望とする難燃性樹脂組成物を手軽に調製することができる。このため、安価でかつ小量生産にも対応可能な、経済的利点のある難燃性樹脂組成物を得ることができる。
【００３６】
＜難燃性繊維＞
本発明の難燃性繊維は、前述の難燃性樹脂組成物からなるものである。すなわち、本発明の難燃性樹脂組成物を紡糸等して繊維状に成形することにより、難燃性を有するともに、高温水で洗浄しても収縮しにくい繊維を製造することができる。なお、紡糸等して得られた難燃性繊維を常法にしたがって加工することで、自動車、列車、航空機、船舶等の乗物に用いられる座席（シート）・カーペット等の内装材などの難燃性製品を製造することができる。
【００３７】
本発明の難燃性繊維は、ポリアミド系樹脂を主成分とする繊維であることから、ザプロ加工された羊毛繊維に比して軽量であるとともに、貴金属を含有する多量の廃液が生ずることもない。また、ザプロ加工された羊毛繊維と同等以上の難燃性を示す繊維である。具体的には、ＪＩＳ  Ｋ７２０１−２：２００７に規定される方法に準拠して測定される酸素指数（ＬＯＩ値）が、好ましくは２５以上である。さらに、ポリアミド系樹脂を主成分とする繊維でありながら、高温水で洗浄しても収縮しにくい性質を有することから、本発明の難燃性繊維は、自動車、列車、航空機、船舶等の乗物に用いられる座席（シート）・カーペット等の内装材の構成材料として好適である。
【実施例】
【００３８】
以下、本発明を参考例及び試験例に基づいて具体的に説明するが、本発明はこれらの試験例に限定されるものではない。
【００３９】
＜使用材料＞
以下に示すメラミンシアヌレートＡ〜Ｄ、難燃剤Ａ〜Ｅ、及びＰＡ６樹脂（ナイロン）を使用した。
【００４０】
（メラミンシアヌレート）
・メラミンシアヌレートＡ：商品名「ＭＣ−６０００」（日産化学工業社製、粒径２μｍ）
・メラミンシアヌレートＢ：商品名「ＭＣ−４５００」（日産化学工業社製、粒径１０μｍ）
・メラミンシアヌレートＣ：商品名「ＭＣ−４０００」（日産化学工業社製、粒径１４μｍ）
・メラミンシアヌレートＤ：商品名「ＭＣ−２０Ｓ」（堺化学工業社製、粒径４μｍ）
【００４１】
（難燃剤Ａ）
ポリリン酸化合物（ポリリン酸のメラミン、メラム、及びメレムの塩、商品名「ＰＨＯＳＭＥＬ−２００」、日産化学工業社製、ＣＡＳ  Ｎｏ．８８０６４７−２０−１）を「難燃剤Ａ」として用いた。
【００４２】
（難燃剤Ｂ）
ホスフィン酸金属塩（アルミニウム＝トリス｛ジエチル［及びブチル（エチル）］ホスフィナート｝、商品名「Ｅｘｏｌｉｔ  ＯＰ−９４５」、クラリアントケミカルズ社製、ＣＡＳ  Ｎｏ．２２５７８９−３８−８、Ｄ95≦５μｍ）を「難燃剤Ｂ」として用いた。
【００４３】
（難燃剤Ｃ）
芳香族縮合リン酸エステル（商品名「ＰＸ−２００」、大八化学工業社製、ＣＡＳ  Ｎｏ.１３９１８９−３０−３）を「難燃剤Ｃ」として用いた。
【００４４】
（難燃剤Ｄ）
ホスファゼン誘導体（商品名「ＳＰＳ−１００」、大塚化学社製）を「難燃剤Ｄ」として用いた。
【００４５】
（難燃剤Ｅ）
エポキシリン系化合物を「難燃剤Ｅ」として用いた。
【００４６】
（ＰＡ６樹脂（ナイロン））
商品名「ＵＢＥナイロン  １０１３Ｂ」（宇部興産社製）を「ＰＡ６樹脂」として用いた。
【００４７】
＜マスターバッチの製造（１）＞
（参考例１）
ＰＡ６樹脂８０質量部、及びメラミンシアヌレートＡ２０質量部を配合し、ヘンシェルミキサーを用いて十分に混合して混合物を得た。得られた混合物を、二軸押出機を使用して２５０℃で混練し、スクリーン（２５０メッシュ以上）を通過させて混練物をストランド状に押し出した。ストランド状に押し出された混練物を水冷した後、ペレタイザーを用いて加工し、ペレット状のマスターバッチを製造した。
【００４８】
（参考例２〜８）
表１に示す配合（単位：質量部）としたこと以外は、前述の参考例１と同様にして、ペレット状のマスターバッチを製造した。
【００４９】
＜マスターバッチの評価（１）＞
（加工性）
以下に示す評価基準にしたがってマスターバッチの加工性を評価した。結果を表１に示す。
○：二軸押出機の脱気孔（ベント）から溶融樹脂がふき出すことなく、混練物を押し出すことができた。
△：二軸押出機の脱気孔（ベント）から溶融樹脂が少しふき出したが、混練物を押し出すことができた。
×：混練物を押し出す際に、二軸押出機の脱気孔（ベント）から溶融樹脂がふき出した。
【００５０】
（作業環境性）
マスターバッチ製造時に不快な臭気が発生したか否かを確認し、以下に示す評価基準したがって作業環境性を評価した。結果を表１に示す。
○：臭気はほとんど感じられなかった。
△：わずかに臭気の発生を感じたが、作業困難となるほどの臭気は感じられなかった。
×：はっきりと感じられる臭気が発生した。
【００５１】
（相溶性）
マスターバッチ製造時の水槽へのブリード物の発生状況を確認し、以下に示す評価基準にしたがって難燃剤と樹脂との相溶性を評価した。結果を表１に示す。
○：水槽中にブリード物がほとんど発生することなく、相溶性が良好なマスターバッチを製造できた。
△：水槽中にブリード物の発生が確認されたが、発生したブリード物は少量であったため、相溶性がまずまずのマスターバッチを製造できた。
×：水槽中に多量のブリード物の発生が確認されたため、相溶性はあまり良くないがマスターバッチを製造できた。
【００５２】
2018158959.tif 000004
【００５３】
＜マスターバッチの製造（２）＞
（試験例１）
ＰＡ６樹脂７３質量部、及び難燃剤Ａ２７部を配合し、ヘンシェルミキサーを用いて十分に混合して混合物を得た。得られた混合物を、二軸押出機を使用して２５０℃で混練し、スクリーン（２５０メッシュ以上）を通過させて混練物をストランド状に押し出した。ストランド状に押し出された混練物を水冷した後、ペレタイザーを用いて加工し、ペレット状のマスターバッチ１を製造した。
【００５４】
（試験例２〜１０）
表２に示す配合（単位：質量部）としたこと以外は、前述の試験例１と同様にして、ペレット状のマスターバッチ２〜１０を製造した。
【００５５】
＜マスターバッチの評価（２）＞
マスターバッチ製造時の作業環境性及び相溶性については、前述の「マスターバッチの評価（１）」と同様の評価基準により評価した。また、加工性については、以下に示す評価基準にしたがって評価した。結果を表２に示す。
（加工性）
○：二軸押出機のノズルから混練物が安定して吐出された。
△：二軸押出機のノズルから混練物が時折不安定に吐出された。
×：溶融混練時に増粘が生じ、二軸押出機のノズルから混練物が吐出されなかった。
【００５６】
2018158959.tif 000005
【００５７】
＜繊維の製造＞
（試験例１１〜１４）
前述の試験例３で製造したマスターバッチ３を用いて、製品を製造する際の組成を想定した難燃性樹脂組成物を調製した。具体的には、マスターバッチ３と、マスターバッチ３に用いたＰＡ６樹脂と同一の樹脂とをドライブレンドし、難燃剤Ｂの含有量が３質量％、５質量％、及び１０質量％である難燃性樹脂組成物を調製した（但し、試験例１４についてはマスターバッチ３を配合していない）。調製した難燃性樹脂組成物の組成を表３に示す。次いで、紡糸機を使用して難燃性樹脂組成物を紡糸し、３デニールの糸（繊維）を作製した。筒編み機を使用して作製した糸を編み上げて、試験例１１〜１４の試験片（長さ１４ｃｍ×幅５ｃｍ×厚さ０．１ｍｍ）を製造した。
【００５８】
（試験例１５）
羊毛を編み上げて試験例１５の試験片とした。
【００５９】
（試験例１６）
ザプロ加工した羊毛を編み上げて試験例１６の試験片とした。
【００６０】
＜繊維の評価＞
（酸素指数の測定）
ＪＩＳ  Ｋ７２０１−２：２００７に準拠し、燃焼性試験器（商品名「酸素指数  燃焼性試験器  ＯＮ−１」、スガ試験機社製）を使用して製造した各試験片の酸素指数（ＬＯＩ値）を測定した。結果を表３に示す。なお、酸素指数（ＬＯＩ値）が２２以下のものを「可燃性」、２２を超えて２７以下のものを「自己消火性」、２７を超えたものを「難燃性」と評価することができる。
【００６１】
（収縮率の測定）
製造した各試験片を水で１０分間煮沸し、煮沸前後の試験片の長さを比較して収縮率（％）を算出した。結果を表３に示す。
【００６２】
2018158959.tif 000006
【産業上の利用可能性】
【００６３】
本発明の難燃性マスターバッチを用いれば、ナイロンなどのポリアミド系繊維の難燃性等の特性を有効に高めることができる。